(57)【要約】【課題】少ない添加量でも負極の電極膨れを抑制し且つサイクル特性の向上が可能な非水電解質二次電池用バインダー組成物、二次電池負極用スラリー、二次電池用負極及び二次電池の提供。【解決手段】本発明に係る非水電解質二次電池用バインダー組成物は、高分子分散安定剤と高分子分散安定剤により水に分散された水に不溶な分散粒子とを含み、高分子分散安定剤はその全質量１００質量％に対し（メタ）アクリル酸系単量体３５質量％以上６５質量％以下（メタ）アクリロニトリル３５質量％以上６５質量％以下及びこれらと共重合可能な他の単量体０質量％以上２０質量％以下からなる水溶性共重合体（Ａ）、分散粒子は芳香族ビニル系単量体、不飽和カルボン酸アルキルエステル単量体、（メタ）アクリル酸系単量体及び不飽和カルボン酸アミド単量体の群から選択される少なくとも１種であるエチレン性不飽和単量体の共重合体からなる水分散型共重合体（Ｂ）である。【選択図】図１
2020184414.tif 000002
【特許請求の範囲】
【請求項１】
高分子分散安定剤と、該高分子分散安定剤によって水に分散された水に不溶な分散粒子と、を含み、
前記高分子分散安定剤は、前記高分子分散安定剤の全質量１００質量％に対して、（メタ）アクリル酸系単量体３５質量％以上６５質量％以下、（メタ）アクリロニトリル３５質量％以上６５質量％以下、及びこれらと共重合可能な他の単量体０質量％以上２０質量％以下の共重合体からなる水溶性共重合体（Ａ）であり、
前記分散粒子は、芳香族ビニル系単量体、不飽和カルボン酸アルキルエステル単量体、（メタ）アクリル酸系単量体、及び不飽和カルボン酸アミド単量体からなる群から選択される少なくとも１種であるエチレン性不飽和単量体の共重合体からなる水分散型共重合体（Ｂ）である、非水電解質二次電池用バインダー組成物。
【請求項２】
前記水分散型共重合体（Ｂ）が、前記水分散型共重合体（Ｂ）の全質量１００質量部に対して、前記水溶性共重合体（Ａ）を５０質量部以上９５質量部以下含有する、請求項１に記載の非水電解質二次電池用バインダー組成物。
【請求項３】
さらに前記水溶性共重合体（Ａ）を含む、請求項１または２に記載の非水電解質二次電池用バインダー組成物。
【請求項４】
前記（メタ）アクリル酸系単量体が、（メタ）アクリル酸、（メタ）アクリル酸のアルカリ金属塩および（メタ）アクリル酸のアンモニウム塩からなる群から選択される少なくとも１種である、請求項１〜３のいずれか１項に記載の非水電解質二次電池用バインダー組成物。
【請求項５】
前記水溶性共重合体（Ａ）が、固形分７質量％の水溶液において粘度５００ｍＰａ・ｓ以上３０００ｍＰａ・ｓ以下の範囲である、請求項１〜４のいずれか１項に記載の非水電解質二次電池用バインダー組成物。
【請求項６】
前記水分散型共重合体（Ｂ）が、固形分７質量％の水溶液において粘度５００ｍＰａ・ｓ以上３０００ｍＰａ・ｓ以下の範囲である、請求項１〜４のいずれか１項に記載の非水電解質二次電池用バインダー組成物。
【請求項７】
前記エチレン性不飽和単量体は、芳香族ビニル系単量体、不飽和カルボン酸アルキルエステル単量体、（メタ）アクリル酸系単量体、及び不飽和カルボン酸アミド単量体からなる群から選択される少なくとも１種である、請求項１〜６のいずれか１項に記載の非水電解質二次電池用バインダー組成物。
【請求項８】
前記水分散型共重合体（Ｂ）は、前記水分散型共重合体（Ｂ）の合計１００質量％中、前記エチレン性不飽和単量体に由来する水に不溶な分散粒子成分を５質量％以上含む、請求項１〜７のいずれか１項に記載の非水電解質二次電池用バインダー組成物。
【請求項９】
前記分散粒子成分のガラス転移点が１５℃以上１００℃以下の範囲である、請求項８に記載の非水電解質二次電池用バインダー組成物。
【請求項１０】
請求項１〜９のいずれか１項に記載の非水電解質二次電池用バインダー組成物と、負極活物質と、を含有し、前記負極活物質はケイ素原子を含有する活物質を含む、二次電池負極用スラリー。
【請求項１１】
集電体と、該集電体に上に形成された、請求項１〜９のいずれか１項に記載の非水電解質二次電池用バインダー組成物を含む負極活物質層と、を備える、二次電池用負極。
【請求項１２】
請求項１１に記載の二次電池用負極を備える、二次電池。
【発明の詳細な説明】
【技術分野】
【０００１】
本発明は、非水電解質二次電池用バインダー組成物、二次電池負極用スラリー、二次電池用負極、および二次電池に関する。
【背景技術】
【０００２】
リチウムイオン二次電池をはじめとする非水電解質二次電池は、スマートフォンやノート型パソコン等の電源として広く用いられている。これら電子機器の小型化と軽量化が進むにつれて、二次電池にはさらなる高エネルギー密度化が求められている。また、近年、非水電解質二次電池は、電気自動車やハイブリット自動車等の電源としての需要も高まっている。また、非水電解質二次電池には、従来のガソリンエンジン車と同等の性能を確保するための高容量化とともに長期の寿命特性も求められている。
【０００３】
リチウムイオン二次電池の高容量化の方法の１つとして、ケイ素原子を含有する活物質を負極に用いることが挙げられる。従来の黒鉛系活物質に比べてリチウム吸蔵量の多いケイ素含有活物質を適用することができれば、電池容量の大幅な向上を期待できる。しかしながら、ケイ素含有活物質はリチウム吸蔵・放出に伴う体積変化が大きいため、充放電時に負極活物質層が激しく膨張収縮する。その結果、負極活物質−負極活物質間における電子伝導性の低下や、負極活物質−集電体間での導電パスの遮断が起こり、二次電池のサイクル特性が悪くなるという課題があった。
【０００４】
前述した課題を改善する取り組みとして、負極バインダーに関する提案がなされている（例えば、特許文献１〜特許文献４参照）。
【０００５】
特許文献１では、架橋ポリアクリル酸ナトリウム系コポリマーの水溶液を用いることで、１０サイクル充放電後の容量維持率が改善されることが開示されている。ポリアクリル酸ナトリウムは水溶性の高強度・高弾性率バインダーとして知られ、これを用いることでケイ素含有活物質の充放電に伴う体積変化を抑制し、サイクル特性が向上することが期待される。しかし、本発明者らの検討によれば、特許文献１に記載のような、ポリアクリル酸ナトリウムを主成分とした共重合体の水溶液を用いた場合、負極スラリーの塗工、乾燥工程において電極にクラックが発生するため、実用に供することが難しいことが分かった。
【０００６】
特許文献２では、アクリル酸ナトリウムとビニルアルコールの共重合体の水溶液を用いることで、従来の負極バインダー（カルボキシメチルセルロースとスチレンブタジエン共重合体の併用系）と比較して優れたサイクル特性が得られると記載されている。しかし、本発明者らの検討によれば、特許文献２に記載のバインダーでは、負極スラリーの塗布、乾燥工程でのクラック発生の問題はないものの、サイクル改善効果は不十分であることが分かった。
【０００７】
特許文献３および特許文献４では、従来のスチレンブタジエンゴムに代わる重合体粒子のラテックスが提案されているが、ケイ素含有活物質に対する膨張抑制のデータは示されていない。また、これらラテックスは、低分子の界面活性剤を使用した乳化重合によって合成されるため、電気化学的に不安定、かつ電解液への溶出が懸念される界面活性剤が負極中に混入することになり、サイクル性能の悪化を引き起こすこともある。
【先行技術文献】
【特許文献】
【０００８】
【特許文献１】国際公開第２０１５／１６３３０２号
【特許文献２】国際公開第２０１４／２０７９６７号
【特許文献３】国際公開第２０１６／０３９０６７号
【特許文献４】国際公開第２０１６／１７０７６８号
【発明の概要】
【発明が解決しようとする課題】
【０００９】
そこで、本発明は、上記問題に鑑みてなされたものであり、本発明の目的とするところは、少ない添加量でも負極の電極膨れを抑制し、且つサイクル特性を向上することが可能な非水電解質二次電池用バインダー組成物、二次電池負極用スラリー、二次電池用負極、及びこれを用いた二次電池を提供することにある。
【課題を解決するための手段】
【００１０】
上記課題を解決するために、本発明のある観点によれば、高分子分散安定剤と、該高分子分散安定剤によって水に分散された水に不溶な分散粒子と、を含み、前記高分子分散安定剤は、前記高分子分散安定剤の全質量１００質量％に対して、（メタ）アクリル酸系単量体３５質量％以上６５質量％以下、（メタ）アクリロニトリル３５質量％以上６５質量％以下、及びこれらと共重合可能な他の単量体０質量％以上２０質量％以下の共重合体からなる水溶性共重合体（Ａ）であり、前記分散粒子は、芳香族ビニル系単量体、不飽和カルボン酸アルキルエステル単量体、（メタ）アクリル酸系単量体、及び不飽和カルボン酸アミド単量体からなる群から選択される少なくとも１種であるエチレン性不飽和単量体の共重合体からなる水分散型共重合体（Ｂ）である、非水電解質二次電池用バインダー組成物が提供される。
【００１１】
この観点による非水電解質二次電池用バインダー組成物は、少ない添加量でも負極の電極膨れを抑制し、且つサイクル特性を向上することが可能となる。
【００１２】
前記水分散型共重合体（Ｂ）が、前記水分散型共重合体（Ｂ）の全質量１００質量部に対して、前記水溶性共重合体（Ａ）を５０質量部以上９５質量部以下含有してもよい。
【００１３】
この観点によれば、少ない添加量でも負極の電極膨れを抑制し、且つサイクル特性を向上することが可能となる。
【００１４】
さらに前記水溶性共重合体（Ａ）を含んでいてもよい。
【００１５】
この観点によれば、少ない添加量でも負極の電極膨れを抑制し、且つサイクル特性を向上することが可能となる。
【００１６】
前記（メタ）アクリル酸系単量体が、（メタ）アクリル酸、（メタ）アクリル酸のアルカリ金属塩および（メタ）アクリル酸のアンモニウム塩からなる群から選択される少なくとも１種でああってもよい。
【００１７】
この観点によれば、二次電池の特性が更に向上する。
【００１８】
前記水溶性共重合体（Ａ）が、固形分７質量％の水溶液において粘度５００ｍＰａ・ｓ以上３０００ｍＰａ・ｓ以下の範囲であってもよい。
【００１９】
この観点によれば、良好な密着性を維持しながら、サイクル特性に優れた負極を得ることができる。
【００２０】
前記水分散型共重合体（Ｂ）が、固形分７質量％の水溶液において粘度５００ｍＰａ・ｓ以上３０００ｍＰａ・ｓ以下の範囲であってもよい。
【００２１】
この観点によれば、良好な密着性を維持しながら、サイクル特性に優れた負極を得ることができる。
【００２２】
前記エチレン性不飽和単量体は、芳香族ビニル系単量体、不飽和カルボン酸アルキルエステル単量体、（メタ）アクリル酸系単量体、及び不飽和カルボン酸アミド単量体からなる群から選択される少なくとも１種であってもよい。
【００２３】
この観点によれば、二次電池の特性が更に向上する。
【００２４】
前記水分散型共重合体（Ｂ）は、前記水分散型共重合体（Ｂ）の合計１００質量％中、前記エチレン性不飽和単量体に由来する水に不溶な分散粒子成分を５質量％以上含んでいてもよい。
【００２５】
この観点によれば、良好な密着性を維持しながら、サイクル特性に優れた負極を得ることができる。
【００２６】
前記分散粒子成分のガラス転移点が１５℃以上１００℃以下の範囲であってもよい。
【００２７】
この観点によれば、良好な密着性を維持しながら、サイクル特性に優れた負極を得ることができる。
【００２８】
本発明の他の観点によれば、上記の非水電解質二次電池用バインダー組成物と、負極活物質と、を含有し、前記負極活物質はケイ素原子を含有する活物質を含む、二次電池負極用スラリーが提供される。
【００２９】
この観点によれば、良好な密着性を維持しながら、サイクル特性に優れた負極を得ることができる。
【００３０】
本発明の他の観点によれば、集電体と、該集電体に上に形成された、上記の非水電解質二次電池用バインダー組成物を含む負極活物質層と、を備える、二次電池用負極が提供される。
【００３１】
この観点による二次電池用負極では、非水電解質二次電池用バインダー組成物によって、少ない添加量でも負極の電極膨れを抑制することが可能となる。また、非水電解質二次電池用バインダー組成物によって、電極の構成要素同士が良好に密着される。
【００３２】
本発明の他の観点によれば、上記の二次電池用負極を備える、二次電池が提供される。
【００３３】
この観点による二次電池では、非水電解質二次電池用バインダー組成物によって、少ない添加量でも負極の電極膨れを抑制し、且つサイクル特性を向上することが可能となる。また、非水電解質二次電池用バインダー組成物によって、電極の構成要素同士が良好に密着される。
【発明の効果】
【００３４】
本発明によれば、少ない非水電解質二次電池用バインダー組成物の添加量でも負極の電極膨れを抑制し、且つサイクル特性を向上することが可能となる。
【図面の簡単な説明】
【００３５】
【図１】リチウムイオン二次電池の構成を概略的に示す側断面図である。
【発明を実施するための形態】
【００３６】
以下に添付図面を参照しながら、本発明の好適な実施の形態について詳細に説明する。
なお、本明細書及び図面において、実質的に同一の機能構成を有する構成要素については、同一の符号を付することにより重複説明を省略する。
【００３７】
＜１．非水電解質二次電池用バインダー組成物＞
本発明の一実施形態に係る非水電解質二次電池用バインダー組成物について説明する。本実施形態に係る非水電解質二次電池用バインダー組成物は、二次電池用電極（負極）を形成するために用いられる。本実施形態に係る非水電解質二次電池用バインダー組成物は、高分子分散安定剤と、高分子分散安定剤によって水に分散された水に不溶な分散粒子と、を含み、高分子分散安定剤は、前記高分子分散安定剤の全質量１００質量％に対して、（メタ）アクリル酸系単量体３５質量％以上６５質量％以下、（メタ）アクリロニトリル３５質量％以上６５質量％以下、及びこれらと共重合可能な他の単量体０質量％以上２０質量％以下の共重合体からなる水溶性共重合体（Ａ）であり、分散粒子は、芳香族ビニル系単量体、不飽和カルボン酸アルキルエステル単量体、（メタ）アクリル酸系単量体、及び不飽和カルボン酸アミド単量体からなる群から選択される少なくとも１種であるエチレン性不飽和単量体の共重合体からなる水分散型共重合体（Ｂ）である。
【００３８】
（１−１．水溶性共重合体）
水溶性共重合体（Ａ）は、水溶性共重合体（Ａ）の全質量１００質量％に対して、（メタ）アクリル酸系単量体３５質量％以上６５質量％以下と、（メタ）アクリロニトリル３５質量％以上６５質量％以下と、（メタ）アクリル酸系単量体及び（メタ）アクリロニトリルと共重合可能な他の単量体０質量％以上２０質量％以下との共重合体からなる。詳細には、水溶性共重合体（Ａ）は、水溶性共重合体（Ａ）の全質量１００質量％に対して、（メタ）アクリル酸系単量体に由来する構造単位３５質量％以上６５質量％以下と、（メタ）アクリロニトリルに由来する構造単位３５質量％以上６５質量％以下と、（メタ）アクリル酸系単量体及び（メタ）アクリロニトリルと共重合可能な他の単量体に由来する構造単位０質量％以上２０質量％以下と、を含む共重合体である。
【００３９】
水溶性共重合体（Ａ）における（メタ）アクリル酸系単量体に由来する構造単位の含有量が、水溶性共重合体（Ａ）の全質量１００質量％に対して、３５質量％未満では、共重合体（Ａ）が水に不溶性となり、負極活物質の分散性低下並びに負極スラリーの保存安定性低下を引き起こす。一方、水溶性共重合体（Ａ）における（メタ）アクリル酸系単量体に由来する構造単位の含有量が、水溶性共重合体（Ａ）の全質量１００質量％に対して、６５質量％を超えると、負極スラリーの塗布、乾燥工程において電極にクラックが発生し、実用に供する負極が得られなくなる。
【００４０】
水溶性共重合体（Ａ）における（メタ）アクリロニトリルに由来する構造単位の含有量が、水溶性共重合体（Ａ）の全質量１００質量％に対して、３５質量％未満では、負極合剤層の基材に対する密着性が低下する。一方、水溶性共重合体（Ａ）における（メタ）アクリロニトリルに由来する構造単位の含有量が、水溶性共重合体（Ａ）の全質量１００質量％に対して、６５質量％を超えると、共重合体（Ａ）が水に不溶性となり、負極活物質の分散性低下並びに負極スラリーの保存安定性低下を引き起こす。
【００４１】
水溶性共重合体（Ａ）における（メタ）アクリル酸系単量体及び（メタ）アクリロニトリルと共重合可能な他の単量体に由来する構造単位の含有量が、水溶性共重合体（Ａ）の全質量１００質量％に対して、２０質量％を超えると、負極の電極膨れを抑制する効果が低下する。
【００４２】
（メタ）アクリル酸系単量体が、（メタ）アクリル酸、（メタ）アクリル酸のアルカリ金属塩および（メタ）アクリル酸のアンモニウム塩からなる群から選択される少なくとも１種であることが好ましい。
（メタ）アクリル酸とは、アクリル酸またはメタクリル酸のことである。
（メタ）アクリル酸のアルカリ金属塩としては、アクリル酸ナトリウム、アクリル酸リチウム、アクリル酸カリウム、アクリル酸カルシウム、アクリル酸マグネシウム、メタクリル酸ナトリウム、メタクリル酸リチウム、メタクリル酸カリウム、メタクリル酸カルシウム等が挙げられるが、とりわけアクリル酸ナトリウムが好ましい。
（メタ）アクリル酸のアンモニウム塩としては、（メタ）アクリル酸のアンモニア中和物、モノエタノールアミン中和物、ジエタノールアミン中和物、ヒドロキシルアミン中和物等が挙げられるが、とりわけアクリル酸のアンモニア中和物が好ましい。
【００４３】
水溶性共重合体（Ａ）は、固形分７質量％の水溶液において粘度５００ｍＰａ・ｓ以上３０００ｍＰａ・ｓ以下の範囲であることが好ましく、７５０ｍＰａ・ｓ以上２５００ｍＰａ・ｓ以下の範囲であることがより好ましい。
水溶性共重合体（Ａ）の粘度が５００ｍＰａ・ｓ以上であれば、負極合剤層が基材に対して良好な密着性を発現する。一方、水溶性共重合体（Ａ）の粘度が３０００ｍＰａ・ｓ以下であれば、活物質が良好に分散され、サイクル特性に優れた負極が得られる。
【００４４】
また、本実施形態の非水電解質二次電池用バインダー組成物は、さらに水溶性共重合体（Ａ）を含むことが好ましい。
非水電解質二次電池用バインダー組成物中の水溶性共重合体（Ａ）の含有量は、非水電解質二次電池用バインダー組成物の合計１００質量％中、０質量％以上７５質量％以下であることが好ましく、０質量％以上５０質量％以下であることがより好ましい。
【００４５】
（１−２．水分散型共重合体（Ｂ））
水分散型共重合体（Ｂ）は、芳香族ビニル系単量体、不飽和カルボン酸アルキルエステル単量体、（メタ）アクリル酸系単量体、及び不飽和カルボン酸アミド単量体からなる群から選択される少なくとも１種であるエチレン性不飽和単量体からなる共重合体である、水に不溶な分散粒子からなる。水分散型共重合体（Ｂ）は、水溶性共重合体（Ａ）からなる高分子分散安定剤の存在下に水中でエチレン性不飽和単量体を共重合させて生成される。
【００４６】
水分散型共重合体（Ｂ）は、水分散型共重合体（Ｂ）の全質量１００質量部に対して、水溶性共重合体（Ａ）を５０質量部以上９５質量部以下含有することが好ましく、６０質量部以上９０質量部以下含有することがより好ましい。
水溶性共重合体（Ａ）の含有量が、水分散型共重合体（Ｂ）の全質量１００質量部に対して、５０質量部以上であれば、バインダーの強度・弾性率が向上し、負極の電極膨れを抑制することができる。一方、水溶性共重合体（Ａ）の含有量が、水分散型共重合体（Ｂ）の全質量１００質量部に対して、９５質量部以下であれば、バインダーの可撓性が得られ、負極スラリーの塗布、乾燥工程においてクラックが発生することなく電極が得られる。
【００４７】
エチレン性不飽和単量体は、芳香族ビニル系単量体、不飽和カルボン酸アルキルエステル単量体、（メタ）アクリル酸系単量体、及び不飽和カルボン酸アミド単量体からなる群から選択される少なくとも１種であることが好ましい。
芳香族ビニル系単量体としては、例えば、スチレン、α−メチルスチレン、メトキシスチレン、トリフルオロメチルスチレン、ジビニルベンゼン等が挙げられ、とりわけスチレンが好ましい。
不飽和カルボン酸アルキルエステル単量体、としては、例えば、（メタ）アクリル酸２−エチルヘキシル、（メタ）アクリル酸メチル、（メタ）アクリル酸エチル、（メタ）アクリル酸ｎ−ブチル、（メタ）アクリル酸ｔｅｒｔ−ブチル、（メタ）アクリル酸シクロヘキシル、（メタ）アクリル酸ラウリル、（メタ）アクリル酸ベンジル、（メタ）アクリル酸イソボロニル、（メタ）アクリル酸２−ヒドロキシエチル、（メタ）アクリル酸２−ヒドロキシプロピル、（メタ）アクリル酸４−ヒドロキシブチル、（メタ）アクリル酸グリジジル等が挙げられる。
（メタ）アクリル酸系単量体としては、例えば、（メタ）アクリル酸、マレイン酸、フマル酸、イタコン酸等が挙げられる。
不飽和カルボン酸アミド単量体としては、例えば、（メタ）アクリルアミド、イソプロピルアクリルアミド、Ｎ−メチロールアクリルアミド、Ｎ−ヒドロキシエチルアクリルアミド、Ｎ−ヒドロキシブチルアクリルアミド、ジメチルアクリルアミド、ジエチルアクリルアミド等が挙げられる。
【００４８】
水分散型共重合体（Ｂ）は、その合計１００質量％中、前記エチレン性不飽和単量体に由来する水に不溶な分散粒子成分を５質量％以上含むことが好ましい。
前記エチレン性不飽和単量体に由来する水に不溶な分散粒子成分の含有量が、水分散型共重合体（Ｂ）の合計１００質量％中、５質量％以上であれば、バインダーの可撓性が得られ、負極スラリーの塗布、乾燥工程においてクラックが発生することなく電極が得られる。
【００４９】
水分散型共重合体（Ｂ）は、固形分７質量％の水溶液において粘度５００ｍＰａ・ｓ以上３０００ｍＰａ・ｓ以下の範囲であることが好ましく、７５０ｍＰａ・ｓ以上２５００ｍＰａ・ｓ以下の範囲であることがより好ましい。
水分散型共重合体（Ｂ）の粘度が５００ｍＰａ・ｓ以上であれば、負極合剤層が基材に対して良好な密着性を発現する。一方、水分散型共重合体（Ｂ）の粘度が３０００ｍＰａ・ｓ以下であれば、活物質が良好に分散され、サイクル特性に優れた負極が得られる。
【００５０】
水分散型共重合体（Ｂ）を構成する水に不溶な分散粒子のガラス転移点が１５℃以上１００℃以下の範囲であることが好ましく、２０℃以上５０℃以下の範囲であることがより好ましい。
分散粒子のガラス転移点が１５℃以上であれば、電解液に対する耐膨潤性を良好にし易い。一方、分散粒子のガラス転移点が１００℃以下であれば、負極圧延工程後の密着性が良好となる。
【００５１】
非水電解質二次電池用バインダー組成物中の水分散型共重合体（Ｂ）の含有量は、非水電解質二次電池用バインダー組成物中の固形分に対し、例えば５０質量％以上１００質量％以下である。
非水電解質二次電池用バインダー組成物は、上述のように、水分散型共重合体（Ｂ）以外に水溶性共重合体（Ａ）を含んでもよく、上述した成分の他に、カルボキシメチルセルロース、ポリアクリル酸、ポリアクリルアミド等の増粘剤や、スチレン−ブタジエンゴム粒子、エチレン−アクルリ酸エステル粒子等のバインダー樹脂等を含んでもよい。
【００５２】
以上説明した本実施形態に係る非水電解質二次電池用バインダー組成物においては、高分子分散安定剤と、高分子分散安定剤によって水に分散された水に不溶な分散粒子と、を含み、高分子分散安定剤は、高分子分散安定剤の全質量１００質量％に対して、（メタ）アクリル酸系単量体３５質量％以上６５質量％以下、（メタ）アクリロニトリル３５質量％以上６５質量％以下、及びこれらと共重合可能な他の単量体０質量％以上２０質量％以下の共重合体からなる水溶性共重合体（Ａ）であり、分散粒子は、芳香族ビニル系単量体、不飽和カルボン酸アルキルエステル単量体、（メタ）アクリル酸系単量体、及び不飽和カルボン酸アミド単量体からなる群から選択される少なくとも１種であるエチレン性不飽和単量体の共重合体からなる水分散型共重合体（Ｂ）である。したがって、少ない添加量でも負極の電極膨れを抑制し、且つサイクル特性を向上することが可能である。
【００５３】
＜２．負極＞
本実施形態に係る二次電池負極は、上述の非水電解質二次電池用バインダー組成物と、負極活物質と、を含有する。負極活物質はケイ素原子を含有する活物質を含む。
【００５４】
本実施形態の二次電池負極中の非水電解質二次電池用バインダー組成物の含有量は、二次電池負極の合計１００質量％中、１質量％以上１０質量％以下であることが好ましく、２質量％以上６質量％以下であることがより好ましい。
非水電解質二次電池用バインダー組成物の含有量が、二次電池負極の合計１００質量％中、１質量％以上であれば、密着性に優れ、サイクル性能が良好な負極を得ることができる。一方、非水電解質二次電池用バインダー組成物の含有量が、二次電池負極の合計１００質量％中、１０質量％以下であれば、電極抵抗が過度に大きくなることなく、サイクル性能が良好な負極を得ることができる。
【００５５】
（２−１．負極活物質）
負極活物質は、例えば、黒鉛活物質（人造黒鉛、天然黒鉛、人造黒鉛と天然黒鉛との混合物、人造黒鉛を被覆した天然黒鉛等）、ケイ素もしくはスズもしくはそれらの酸化物の微粒子と黒鉛活物質との混合物、ケイ素もしくはスズの微粒子、ケイ素もしくはスズを基本材料とした合金、及びＬｉ４Ｔｉ５Ｏ１２等の酸化チタン系化合物、リチウム窒化物等が考えられる。ケイ素の酸化物は、ＳｉＯｘ（０≦ｘ≦２）で表される。負極活物質としては、これらの他に、例えば、金属リチウム等があげられる。本実施形態の二次電池負極用スラリーでは、負極活物質は、ケイ素原子を含有する活物質を含む。ケイ素原子を含有する活物質としては、ケイ素の微粒子、ケイ素の酸化物（ＳｉＯｘ（０≦ｘ≦２））、ケイ素の酸化物と導電性カーボンの複合材料、ケイ素含有材料と導電性カーボンの複合材料、ケイ素を含む合金（例えば、ケイ素とアルミニウムとの合金材料等）が挙げられる。負極活物質の合計１００質量％中、ケイ素原子を含有する活物質を５質量％以上３０質量％以下含有することが好ましく、１０質量％以上２０質量％以下含有することがより好ましい。
【００５６】
本実施形態の二次電池負極における負極活物質の含有量は、二次電池負極の合計１００質量％中、９０質量％以上９９質量％以下であることが好ましく、９４質量％以上９８質量％以下であることがより好ましい。
負極活物質の含有量が、二次電池負極の合計１００質量％中、９４質量％以上であれば、電極抵抗が過度に大きくなることなく、サイクル性能が良好な負極を得ることができる。一方、負極活物質の含有量が、二次電池負極の合計１００質量％中、９８質量％以下であれば、密着性に優れ、サイクル性能が良好な負極を得ることができる。
【００５７】
以上説明した本実施形態に係る二次電池負極においては、本実施形態の非水電解質二次電池用バインダー組成物と、負極活物質と、を含有する。したがって、良好な密着性を維持しながら、サイクル特性に優れた負極を得ることができる。
【００５８】
＜３．二次電池＞
以下では、図１を参照して、上述した本発明の一実施形態に係るリチウムイオン二次電池１０の具体的な構成について説明を行う。図１は、本発明の一実施形態に係るリチウムイオン二次電池の構成を説明する説明図である。また、リチウムイオン二次電池１０は、本発明の一実施形態に係る二次電池用電極としての負極３０を有している。
【００５９】
図１に示すリチウムイオン二次電池１０は、本実施形態に係る二次電地の一例である。図１に示すように、リチウムイオン二次電池１０は、正極２０と、負極３０と、セパレータ（ｓｅｐａｒａｔｏｒ）４０と、非水電解液と、を備える。リチウムイオン二次電池１０の充電到達電圧（酸化還元電位）は、例えば、４．０Ｖ（ｖｓ．Ｌｉ／Ｌｉ＋）以上５．０Ｖ以下、特に４．２Ｖ以上５．０Ｖ以下となる。リチウムイオン二次電池１０の形態は、特に限定されないが、例えば、円筒形、角形、ラミネート（ｌａｍｉｎａｔｅ）形、またはボタン（ｂｕｔｔｏｎ）形等のいずれであってもよい。
【００６０】
（３−１．正極２０）
正極２０は、集電体２１と、正極活物質層２２とを備える。集電体２１は、導電体であればどのようなものでも良く、例えば、アルミニウム（ａｌｕｍｉｎｕｍ）、ステンレス（ｓｔａｉｎｌｅｓｓ）鋼、及びニッケノレメッキ（ｎｉｃｋｅｌ  ｃｏａｔｅｄ）鋼等で構成される。
【００６１】
正極活物質層２２は、少なくとも正極活物質を含み、導電剤と、正極用バインダーとをさらに含んでいてもよい。正極活物質は、例えばリチウムを含む固溶体酸化物であるが、電気化学的にリチウムイオンを吸蔵及び放出することができる物質であれば特に制限されない。固溶体酸化物は、例えば、ＬｉａＭｎｘＣｏｙＮｉｚＯ２（１．１５０≦ａ≦１．４３０、０．４５≦ｘ≦０．６、０．１０≦ｙ≦０．１５、０．２０≦ｚ≦０．２８）、ＬｉＭｎｘＣｏｙＮｉｚＯ２（０．３≦ｘ≦０．８５、０．１０≦ｙ≦０．３、０．１０≦ｚ≦０．３）ＬｉＭｎ１．５Ｎｉ０．５Ｏ４となる。
【００６２】
導電剤は、例えば、ケッチェンブラック（ｋｅｔｊｅｎ  ｂｌａｃｋ）、アセチレンブラック（ａｃｅｔｙｌｅｎｅ ｂｌａｃｋ）等のカーボンブラック、天然黒鉛、人造黒鉛等であるが、正極の導電性を高めるためのものであれば特に制限されない。
【００６３】
正極用バインダーは、例えばポリフッ化ビニリデン（ｐｏｌｙｖｉｎｙｌｉｄｅｎｅ  ｆｌｕｏｒｉｄｅ）、エチレンプロピレンジエン三元共重合体（ｅｔｈｙｌｅｎｅ−ｐｒｏｐｙｌｅｎｅ−ｄｉｅｎｅ  ｔｅｒｐｏｌｙｍｅｒ）、スチレンブタジエンゴム（ｓｔｙｒｅｎｅ−ｂｕｔａｄｉｅｎｅ  ｒｕｂｂｅｒ）、アクリロニトリルブタジエンゴム（ａｃｒｙｌｏｎｉｔｉｌｅ−ｂｕｔａｄｉｅｎｅ  ｒｕｂｂｅｒ）、フッ素ゴム（ｆｌｕｏｒｏｒｕｂｂｅｒ）、ポリ酢酸ビニル（ｐｏｌｙｖｉｎｙｌ  ａｃｅｔａｔｅ）、ポリメチルメタクリレート（ｐｏｌｙｍｅｔｈｙｌｍｅｔｈａｃｒｙｌａｔｅ）、ポリエチレン（ｐｏｌｙｅｔｈｙｌｅｎｅ）、ニトロセルロース（ｎｉｔｒｏｃｅｌｌｕｏｓｅ）等であるが、正極活物質及び導電剤を集電体２１上に結着させることができるものであれば、特に制限されない。
【００６４】
正極活物質層２２は、例えば、以下の製法により作製される。すなわち、まず、正極活物質、導電剤、及び正極用バインダーを乾式混合することで正極合剤を作製する。ついで、正極合剤を適当な有機溶媒に分散させることで正極合剤スラリー（ｓｌｕｒｒｙ）を作製し、この正極合剤スラリーを集電体２１上に塗工し、乾燥、圧延することで正極活物質層が作製される。
【００６５】
（３−２．負極３０）
負極３０は、集電体３１と、負極活物質層３２とを含む。集電体３１は、導電体であればどのようなものでも良く、例えば、アルミニウム、ステンレス鋼、及びニッケルメッキ鋼等で構成される。負極活物質層３２は、非水電解質二次電池用バインダー組成物と、負極活物質とを含む。
【００６６】
（３−３．セパレータ）
セパレータ４０は、特に制限されず、リチウムイオン二次電池のセパレータとして使用されるものであれば、どのようなものであってもよい。セパレータとしては、優れた高率放電性能を示す多孔膜や不織布等を、単独あるいは併用することが好ましい。セパレータを構成する樹脂としては、例えば、ポリエチレン（ｐｏｌｙｅｔｈｙｌｅｎｅ）、ポリプロピレン（ｐｏｌｙｐｒｏｐｙｌｅｎｅ）等に代表されるポリオレフィン（ｐｏｌｙｏｌｅｆｉｎ）系樹脂、ポリエチレンテレフタレート（ｐｏｌｙｅｔｈｙｌｅｎｅ  ｔｅｒｅｐｈｔｈａｌａｔｅ）、ポリブチレンテレフタレート（ｐｏｌｙｂｕｔｙｌｅｎｅ ｔｅｒｅｐｈｔｈａｌａｔｅ）等に代表されるポリエステル（ｐｏｌｙｅｓｔｅｒ）系樹脂、ポリフッ化ビニリデン（ｐｏｌｙｖｉｎｙｌｉｄｅｎｅ  ｄｉｆｌｕｏｒｉｄｅ）、フッ化ビニリデン−ヘキサフルオロプロピレン共重合体（ｖｉｎｙｌｉｄｅｎｅ  ｄｉｆｌｕｏｒｉｄｅ−ｈｅｘａｆｌｕｏｒｏｐｒｏｐｙｌｅｎｅ  ｃｏｐｏｌｙｍｅｒ）、フッ化ビニリデン−パーフルオロビニルエーテル共重合体（ｖｉｎｙｌｉｄｅｎｅ  ｄｉｆｌｕｏｒｉｄｅ−ｐｅｒｆｌｕｏｒｏｎｉｎｙｌｅｔｈｅｒ  ｃｏｐｏｌｙｍｅｒ）、フッ化ビニリデン−テトラフルオロエチレン共重合体（ｖｉｎｙｌｉｄｅｎｅ  ｄｉｆｌｕｏｒｉｄｅ−ｔｅｔｒａｆｌｕｏｒｏｅｔｈｙｌｅｎｅ  ｃｏｐｏｌｙｍｅｒ）、フッ化ビニリデン−トリフルオロエチレン共重合体（ｖｉｎｙｌｉｄｅｎｅ  ｄｉｆｌｕｏｒｉｄｅ−ｔｒｉｆｌｕｏｒｏｅｔｈｙｌｅｎｅ  ｃｏｐｏｌｙｍｅｒ）、フッ化ビニリデン−フルオロエチレン共重合体（ｖｉｎｙｌｉｄｅｎｅ  ｄｉｆｌｕｏｒｉｄｅ−ｆｌｕｏｒｏｅｔｈｙｌｅｎｅ  ｃｏｐｏｌｙｍｅｒ）、フッ化ビニリデン−ヘキサフルオロアセトン共重合体（ｖｉｎｙｌｉｄｅｎｅ  ｄｉｆｌｕｏｒｉｄｅ−ｈｅｘａｆｌｕｏｒｏａｃｅｔｏｎｅ  ｃｏｐｏｌｙｍｅｒ）、フッ化ビニリデン−エチレン共重合体（ｖｉｎｙｌｉｄｅｎｅ  ｄｉｆｌｕｏｒｉｄｅ−ｅｔｈｙｌｅｎｅ  ｃｏｐｏｌｙｍｅｒ）、フッ化ビニリデン−プロピレン共重合体（ｖｉｎｙｌｉｄｅｎｅ  ｄｉｆｌｕｏｒｉｄｅ−ｐｒｏｐｙｌｅｎｅ  ｃｏｐｏｌｙｍｅｒ）、フッ化ビニリデン−トリフルオロプロピレン共重合体（ｖｉｎｙｌｉｄｅｎｅ  ｄｉｆｌｕｏｒｉｄｅ−ｔｒｉｆｌｕｏｒｏ  ｐｒｏｐｙｌｅｎｅ  ｃｏｐｏｌｙｍｅｒ）、フッ化ビニリデン−テトラフルオロエチレン−ヘキサフルオロプロピレン共重合体（ｖｉｎｙｌｉｄｅｎｅ  ｄｉｆｌｕｏｒｉｄｅ−ｔｅｔｒａｆｌｕｏｒｏｅｔｈｙｌｅｎｅ  ｃｏｐｏｌｙｍｅｒ）、フッ化ビニリデン−エチレン−テトラフルオロエチレン共重合体（ｖｉｎｙｌｉｄｅｎｅ  ｄｉｆｌｕｏｒｉｄｅ−ｅｔｈｙｌｅｎｅ−ｔｅｔｒａｆｌｕｏｒｏｅｔｈｙｌｅｎｅ  ｃｏｐｏｌｙｍｅｒ）等を挙げることができる。なお、セパレータの気孔率は、特に制限されず、従来のリチウムイオン二次電池のセパレータが有する気孔率を任意に適用することが可能である。
【００６７】
（３−４．非水電解液）
非水電解液は、従来からリチウムイオン二次電池に用いられる非水電解液と同様のものを特に限定なく使用することができる。非水電解液は、非水溶媒に電解質塩を含有させた組成を有する。非水溶媒としては、例えば、プロピレンカーボネート（ｐｒｏｐｙｌｅｎｅ  ｃａｒｂｏｎａｔｅ）、エチレンカーボネート（ｅｔｈｙｌｅｎｅ   ｃａｒｂｏｎａｔｅ）、ブチレンカーボネート（ｂｕｔｙｌｅｎｅ  ｃａｒｂｏｎａｔｅ）、クロロエチレンカーボネート（ｃｈｌｏｒｏｅｔｈｙｌｅｎｅ ｃａｒｂｏｎａｔｅ）、ビニレンカーボネート（ｖｉｎｙｌｅｎｅ  ｃａｒｂｏｎａｔｅ）等の環状炭酸エステル類、γ−ブチロラクトン（γ−ｂｕｔｙｒｏｌａｃｔｏｎｅ）、γ−バレロラクトン（γ−ｖａｌｅｒｏｌａｃｔｏｎｅ）等の環状エステル類、ジメチルカーボネート（ｄｉｍｅｔｈｙｌ  ｃａｒｂｏｎａｔｅ）、ジエチルカーボネート（ｄｉｅｔｈｙｌ  ｃａｒｂｏｎａｔｅ）、エチルメチルカーボネート（ｅｔｈｙｌｍｅｔｈｙｌ  ｃａｒｂｏｎａｔｅ）等の鎖状カーボネート類、ギ酸メチル（ｍｅｔｈｙｌｆｏｒｍａｔｅ）、酢酸メチル（ｍｅｔｈｙｌａｃｅｔａｔｅ）、酪酸メチル（ｍｅｔｈｙｌｂｕｔｙｒａｔｅ）等の鎖状エステル類、テトラヒドロフラン（ｔｅｔｒａｈｙｄｒｏｆｕｒａｎ）またはその誘導体、１，３−ジオキサン（１，３−ｄｉｏｘａｎｅ）、１，４−ジオキサン（１，４−ｄｉｏｘａｎｅ）、１，２−ジメトキシエタン（１，２−ｄｉｍｅｔｈｏｘｙｅｔｈａｎｅ）、１，４−ジブトキシエタン（１，４−ｄｉｂｕｔｏｘｙｅｔｈａｎｅ）、またはメチルジグライム（ｍｅｔｈｙｌｄｉｇｌｙｍｅ）等のエーテル類、アセトニトリル（ａｃｅｔｏｎｉｔｒｉｌｅ）、ベンゾニトリル（ｂｅｎｚｏｎｉｔｒｉｌｅ）等のニトリル類、ジオキソラン（ｄｉｏｘｏｌａｎｅ）またはその誘導体、エチレンスルフィド（ｅｔｈｙｌｅｎｅ  ｓｕｌｆｉｄｅ）、スルホラン（ｓｕｌｆｏｌａｎｅ）、スルトン（ｓｕｌｔｏｎｅ）またはその誘導体等を、単独で、またはそれら２種以上を混合して使用することができる。なお、溶媒を２種以上混合して使用する場合、各溶媒の混合比は、従来のリチウムイオン二次電池で用いられる混合比が適用可能である。
【００６８】
電解質塩としては、例えば、ＬｉＣｌＯ４、ＬｉＢＦ４、ＬｉＡｓＦ６、ＬｉＰＦ６、ＬＩＰＦ６−ｘ（ＣｎＦ２ｎ＋１）ｘ［但し、１＜ｘ＜６、ｎ＝１ｏｒ２］、ＬｉＳＣＮ、ＬｉＢｒ、ＬｉＩ、Ｌｉ２ＳＯ４、Ｌｉ２Ｂ１０Ｃｌ１０、ＮａＣｌＯ４、ＮａＩ、ＮａＳＣＮ、ＮａＢｒ、ＫＣｌＯ４、ＫＳＣＮ等のリチウム（Ｌｉ）、ナトリウム（Ｎａ）またはカリウム（Ｋ）の１種を含む無機イオン塩、ＬｉＣＦ３ＳＯ３、ＬｉＮ（ＣＦ３ＳＯ２）２、ＬｉＮ（Ｃ２Ｆ５ＳＯ２）２、ＬｉＮ（ＣＦ３ＳＯ２）（Ｃ４Ｆ９ＳＯ２）、ＬｉＣ（ＣＦ３ＳＯ２）３、ＬｉＣ（Ｃ２Ｆ５ＳＯ２）３、（ＣＨ３）４ＮＢＦ４、（ＣＨ３）４ＮＢｒ、（Ｃ２Ｈ５）４ＮＣｌＯ４、（Ｃ２Ｈ５）４ＮＩ、（Ｃ３Ｈ７）４ＮＢｒ、（ｎ−Ｃ４Ｈ９）４ＮＣｌＯ４、（ｎ−Ｃ４Ｈ９）４ＮＩ、（Ｃ２Ｈ５）４Ｎ−ｍａｌｅａｔｅ、（Ｃ２Ｈ５）４Ｎ−ｂｅｎｚｏａｔｅ、（Ｃ２Ｈ５）４Ｎ−ｐｈｔａｌａｔｅ、ステアリルスルホン酸リチウム（ｓｔｅａｒｙｌ  ｓｕｌｆｏｎｉｃ  ａｃｉｄ  ｌｉｔｈｉｕｍ）、オクチルスルホン酸リチウム（ｏｃｔｙｌ  ｓｕｌｆｏｎｉｃ  ａｃｉｄ  ｌｉｔｈｉｕｍ）、ドデシルベンゼンスルホン酸リチウム（ｄｏｄｅｃｙｌ  ｂｅｎｚｅｎｅｕｌｆｏｎｉｃ  ａｃｉｄ  ｌｉｔｈｉｕｍ）等の有機イオン塩等が挙げられ、これらのイオン性化合物を単独、あるいは２種類以上混合して用いることが可能である。なお、電解質塩の濃度は、従来のリチウムイオン二次電池で使用される非水電解液と同様でよく、特に制限はない。本実施形態では、適当なリチウム化合物（電解質塩）を０．８ｍｏｌ／Ｌ以上１．５ｍｏｌ／Ｌ以下程度の濃度で含有させた非水電解液を使用することができる。
【００６９】
なお、非水電解液には、各種の添加剤を添加してもよい。このような添加剤としては、負極作用添加剤、正極作用添加剤、エステル系の添加剤、炭酸エステル系の添加剤、硫酸エステル系の添加剤、リン酸エステル系の添加剤、ホウ酸エステル系の添加剤、酸無水物系の添加剤、及び電解質系の添加剤等が挙げられる。これらのうちいずれか１種を非水電解液に添加しても良いし、複数種類の添加剤を非水電解液に添加してもよい。
【００７０】
以上説明した本実施形態に係るリチウムイオン二次電池１０は、負極３０の製造時において、本実施形態に係る非水電解質二次電池用バインダー組成物を用いている。したがって、少ない添加量でも負極活物質層３２の不本意な層厚の増大が抑制されている。
【００７１】
＜４．リチウムイオン二次電池の製造方法＞
次に、リチウムイオン二次電池１０の製造方法について説明する。正極２０は、以下のように作製される。まず、正極活物質、導電剤、及び正極用バインダーを上記の割合で混合したものを、溶媒（例えばＮ−メチル− ２−ピロリドン）に分散させることでスラリーを形成する。次いで、スラリーを集電体２１上に塗布し、乾燥させることで、正極活物質層２２を形成する。なお、塗布の方法は、特に限定されない。塗布の方法としては、例えば、ナイフコーター（ｋｎｉｆｅ  ｃｏａｔｅｒ）法、グラビアコーター（ｇｒａｖｕｒｅ ｃｏａｔｅｒ）法等が考えられる。以下の各塗布工程も同様の方法により行われる。次いで、プレス（ｐｒｅｓｓ）機により正極活物質層２２を上記の範囲内の密度となるようにプレスする。これにより、正極２０が作製される。
【００７２】
負極３０も、正極２０と同様に作製される。まず、第一の負極活物質層３２を構成する材料を混合したものを、溶媒（例えば水）に分散させることで、第１の負極合剤スラリーを作製する。次いで、第１の負極合剤スラリーを集電体３１上に塗布し、乾燥させることで、負極活物質層３２を形成する。乾燥時の温度は１５０℃以上が好ましい。次いで、プレス機により負極活物質層３２を上記の範囲内の密度となるようにプレスする。これにより、負極３０が作製される。
【００７３】
次いで、セバレータ４０を正極２０及び負極３０で挟むことで、電極構造体を作製する。次いで、電極構造体を所望の形態（例えば、円筒形、角形、ラミネート形、ボタン形等）に加工し、当該形態の容器に挿入する。次いで、当該容器内に非水電解液を注入することで、セパレータ４０内の各気孔に電解液を含浸させる。これにより、リチウムイオン二次電池が作製される。
【００７４】
以上により、本実施形態によれば、非水電解質二次電池用バインダー組成物として、（メタ）アクリル酸系単量体３５質量％以上６５質量％以下、（メタ）アクリロニトリル３５質量％以上６５質量％以下、及びこれらと共重合可能な他の単量体０質量％以上２０質量％以下の共重合体からなる水溶性共重合体（Ａ）を高分子分散安定剤として用いて、該高分子分散安定剤の存在下に水中でエチレン性不飽和単量体を共重合させた水に不溶な分散粒子からなる水分散型共重合体（Ｂ）を含むものを使用する。この非水電解質二次電池用バインダー組成物は、少量であっても良好な密着性を有し、かつ、サイクル特性に優れた負極を得ることができる。
【実施例】
【００７５】
以下、本発明を具体的な実施例に基づきより詳細に説明する。しかしながら、以下の実施例は、あくまでも本発明の一例であり、本発明は以下の実施例に限定されるものではない。
【００７６】
（実施例１）
＜リチウムイオン二次電池用負極バインダー組成物の合成＞
（水溶性共重合体ａの合成）
メカニカルスターラー、撹拌棒、温度計を装着した２０００ｍＬのセパラブルフラスコ内に、アクリル酸４４．０ｇ、アクリロニトリル５５．０ｇ、アクリル酸２−ヒドロキシエチル１．０ｇ、Ｎ，Ｎ´−メチレンビスアクリルアミド０．２５ｇ、４ｍｏｌ／Ｌ水酸化ナトリウム水溶液１２２．１ｍＬ、イオン交換水７５７．９ｇを仕込んで４５０ｒｐｍにて撹拌した後、系内を窒素置換し、ジャケット温度を８５℃の設定にして昇温した。系内温度が６０℃になった時点で、２，２´−アゾビス（２−メチル−Ｎ−２−ヒドロキシエチルプロピオンアミド）１１９４ｍｇをイオン交換水２０．０ｇに溶解した開始剤水溶液を添加した。ジャケット温度８５℃の設定にて、前述の開始剤添加から１２時間撹拌を継続して、薄黄色のポリマー水溶液を得た。反応後の水溶液の不揮発分を測定したところ、９．８質量％であった。その後、加熱減圧蒸留によって反応液を濃縮して未反応単量体を除去した後、アンモニア水およびイオン交換水を添加して、ポリマー水溶液の固形分濃度およびｐＨを調整して、重合体を７質量％含有するｐＨ７．５の水溶性共重合体ａの水溶液を得た。
【００７７】
（水分散型共重合体Ａの合成）
メカニカルスターラー、撹拌棒、温度計を装着した２０００ｍＬのセパラブルフラスコ内に、水溶性共重合体ａの水溶液５７１．４ｇ（固形分濃度７質量％、ｐＨ７．５）、スチレン５．０ｇ、アクリル酸２−エチルヘキシル２．５ｇ、アクリル酸２−ヒドロキシエチル２．５ｇ、イオン交換水１２７．９ｇを仕込んで６００ｒｐｍにて撹拌した後、系内を窒素置換し、ジャケット温度を８０℃の設定にして昇温した。系内温度が６０℃になった時点で、過硫酸アンモニウム９８ｍｇをイオン交換水５．０ｇに溶解した開始剤水溶液を添加した。ジャケット温度８０℃の設定にて、前述の開始剤添加から１２時間撹拌を継続して、乳白色の水分散体を得た。反応後の水分散体の不揮発分を測定したところ、６．９質量％であった。その後、加熱減圧蒸留によって反応液を濃縮して未反応単量体を除去した後、アンモニア水およびイオン交換水を添加して、水分散型共重合体Ａの固形分濃度およびｐＨを調整して、水分散型共重合体Ａを７質量％含有するｐＨ７．５の水分散型共重合体Ａの分散液を得た。
【００７８】
＜リチウムイオン二次電池の作製＞
（負極作製）
シリコン−黒鉛複合活物質（シリコン含有量６０％）、人造黒鉛活物質、上述の水分散型共重合体Ａを固形分の質量比１４．５５：８２．４５：３．０で水溶媒中に分散させて混合することで、負極合剤スラリーを作製した。次いで、乾燥後の合剤塗布量（面密度）が両面２０．２ｍｇ／ｃｍ２になるように負極合剤スラリーを銅箔上の両面に塗工乾燥させた後、ロールプレス機で合剤層密度が１．６５ｇ／ｃｃとなるようにプレスし、負極（両面負極電極）を作製した。
【００７９】
（正極作製）
Ｌｉ１．０Ｎｉ０．８８Ｃｏ０．１Ａｌ０．０１Ｍｇ０．０１Ｏ２、アセチレンブラック、ボリフッ化ビニリデンを固形分の質量比９７．７：１．０：１．３でＮ−メチル−２−ピロリドン溶媒中に分散させて混合することで、正極合剤スラリーを作製した。次いで、乾燥後の合剤塗布量（面密度）が片面２０．０ｍｇ／ｃｍ２になるように正極合剤スラリーをアルミニウム集電箔上の片面に塗工乾燥させた後、ロールプレス機で合剤層密度が３．６５ｇ／ｃｃとなるようにプレスし、正極（片面正極電極）を作製した。
【００８０】
（二次電池セル作製）
上述の両面負極電極、片面正極電極にそれぞれニッケル及びアルミリード線を溶接した後、ポリエチレン製多孔質セパレータを介して両面負極電極１枚を片面正極電極２枚で挟む形で積層させることで、電極積層体を作製した。次いで、アルミラミネートフィルム内に上記の電極積層体を、リード線を外部に引き出した状態で収納し、電解液を注液して減圧封止することで初期充電前二次電池セルを作製した。電解液には、エチレンカーボネート／ジメチルカーボネートを３：７（体積比）で混合した溶媒に１ＭのＬｉＰＦ６および１％質量％のビニレンカーボネートを溶解させたものを使用した。
【００８１】
（金属リチウム対極セル作製）
上述のセル作製において、片面正極電極を金属リチウム貼り合わせ銅箔に変更した以外は同様の手順で、初期充電前の金属リチウム対極セルを作製した。
【００８２】
（実施例２）
実施例１の水溶性共重合体ａの合成において、原料の仕込みをアクリル酸４９．０ｇ、アクリロニトリル５０．０ｇ、アクリル酸２−ヒドロキシエチル１．０ｇ、Ｎ，Ｎ´−メチレンビスアクリルアミド０．３ｇ、４ｍｏｌ／Ｌ水酸化ナトリウム水溶液１３６．０ｍＬ、イオン交換水７４４．０ｇに変更した以外は、実施例１と同様の手順で水溶性共重合体ｂ、水分散型共重合体Ｂ、負極および二次電池を作製した。
【００８３】
（実施例３）
実施例１の水溶性共重合体ａの合成において、原料の仕込みをアクリル酸５９．０ｇ、アクリロニトリル４０．０ｇ、アクリル酸２−ヒドロキシエチル１．０ｇ、Ｎ，Ｎ´−メチレンビスアクリルアミド０．４ｇ、４ｍｏｌ／Ｌ水酸化ナトリウム水溶液１６３．８ｍＬ、イオン交換水７１６．２ｇに変更した以外は、実施例１と同様の手順で水溶性共重合体ｃ、水分散型共重合体Ｃ、負極および二次電池を作製した。
【００８４】
（実施例４）
実施例２の水分散型共重合体ａの合成において、単量体の仕込みをスチレン７．０ｇ、アクリル酸２−エチルヘキシル１．５ｇ、アクリル酸２−ヒドロキシエチル１．５ｇに変更した以外は、実施例１と同様の手順で水分散型共重合体Ｄ、負極および二次電池を作製した。
【００８５】
（実施例５）
実施例２の水分散型共重合体ａの合成において、単量体の仕込みをスチレン５．０ｇ、アクリル酸２−エチルヘキシル３．０ｇ、アクリロニトリル２．０ｇに変更した以外は、実施例１と同様の手順で水分散型共重合体Ｅ、負極および二次電池を作製した。
【００８６】
（実施例６）
実施例１の負極合剤スラリー作製において、水分散型共重合体Ａを用いる代わりに水分散型共重合体Ａと水溶性共重合体ａをともに用い、シリコン−黒鉛複合活物質（シリコン含有量６０％）、人造黒鉛活物質、水分散型共重合体Ａ、水溶液共重合体ａの固形分質量比を１４．５５：８２．４５：１．５：１．５に変更した以外は、実施例１と同様の手順で負極および二次電池を作製した。
【００８７】
（実施例７）
実施例２の負極合剤スラリー作製において、水分散型共重合体Ｂを用いる代わりに水分散型共重合体Ｂと水溶性共重合体ｂをともに用い、シリコン−黒鉛複合活物質（シリコン含有量６０％）、人造黒鉛活物質、水分散型共重合体Ｂ、水溶液共重合体ｂの固形分質量比を１４．５５：８２．４５：１．５：１．５に変更した以外は、実施例２と同様の手順で負極および二次電池を作製した。
【００８８】
（実施例８）
実施例３の負極合剤スラリー作製において、水分散型共重合体Ｃを用いる代わりに水分散型共重合体Ｃと水溶性共重合体ｃをともに用い、シリコン−黒鉛複合活物質（シリコン含有量６０％）、人造黒鉛活物質、水分散型共重合体Ｃ、水溶液共重合体ｃの固形分質量比を１４．５５：８２．４５：１．５：１．５に変更した以外は、実施例３と同様の手順で負極および二次電池を作製した。
【００８９】
（実施例９）
実施例１の水溶性共重合体ａの合成において、原料の仕込みをアクリル酸７５．０ｇ、アクリロニトリル７５．０ｇ、４ｍｏｌ／Ｌ水酸化ナトリウム水溶液２０８．２ｍＬ、イオン交換水６４１．８ｇに変更した以外は、実施例１と同様の手順で水溶性共重合体ｆ、水分散型共重合体Ｆ、負極および二次電池を作製した。
【００９０】
（実施例１０）
実施例１の水溶性共重合体ａの合成において、原料の仕込みをアクリル酸９０．０ｇ、アクリロニトリル６０．０ｇ、４ｍｏｌ／Ｌ水酸化ナトリウム水溶液２４９．８ｍＬ、イオン交換水６００．２ｇに変更した以外は、実施例１と同様の手順で水溶性共重合体ｇ、水分散型共重合体Ｇ、負極および二次電池を作製した。
【００９１】
（実施例１１）
実施例２の水分散型共重合体ａの合成において、単量体の仕込みをスチレン６．０ｇ、アクリル酸２−エチルヘキシル４．０ｇに変更した以外は、実施例１と同様の手順で水分散型共重合体Ｈ、負極および二次電池を作製した。
【００９２】
（比較例１）
実施例１の負極合剤スラリー作製において、水分散型共重合体Ａを用いる代わり水溶液共重合体ａを用いた以外は同様の手順で、負極合剤スラリーの銅箔上への塗工乾燥を行ったが、塗工乾燥中に負極合剤層に亀裂（クラック）が発生したため、その後の評価に供する負極を作製することができなかった。
【００９３】
（比較例２）
実施例３の負極合剤スラリー作製において、水分散型共重合体Ｃを用いる代わり水溶液共重合体ｃを用いた以外は同様の手順で、負極合剤スラリーの銅箔上への塗工乾燥を行ったが、塗工乾燥中に負極合剤層に亀裂（クラック）が発生したため、その後の評価に供する負極を作製することができなかった。
【００９４】
（比較例３）
実施例１の水溶性共重合体の合成において、原料の仕込みをアクリル酸７９．０ｇ、アクリロニトリル２０．０ｇ、アクリル酸２−ヒドロキシエチル１．０ｇ、Ｎ，Ｎ´−メチレンビスアクリルアミド０．５ｇ、４ｍｏｌ／Ｌ水酸化ナトリウム水溶液２１９．３ｍＬ、イオン交換水６６０．７ｇに変更した以外は、実施例１と同様の手順で水溶性共重合体ｉを合成した。実施例１の負極合剤スラリー作製において水分散型共重合体Ａを用いる代わりに、前述の水溶性共重合体ｉを用いた以外は同様の手順で、負極合剤スラリーの銅箔上への塗工乾燥を行ったが、塗工乾燥中に負極合剤層に亀裂（クラック）が発生したため、その後の評価に供する負極を作製することができなかった。
【００９５】
（比較例４）
実施例１の水溶性共重合体の合成において、原料の仕込みをアクリル酸９９．０ｇ、アクリル酸２−ヒドロキシエチル１．０ｇ、Ｎ，Ｎ´−メチレンビスアクリルアミド０．６ｇ、４ｍｏｌ／Ｌ水酸化ナトリウム水溶液２７４．８ｍＬ、イオン交換水６０５．２ｇに変更した以外は、実施例１と同様の手順で水溶性共重合体ｊを合成した。実施例１の負極合剤スラリー作製において水分散型共重合体Ａを用いる代わりに、前述の水溶性共重合体ｊを用いた以外は同様の手順で、負極合剤スラリーの銅箔上への塗工乾燥を行ったが、塗工乾燥中に負極合剤層に亀裂（クラック）が発生したため、その後の評価に供する負極を作製することができなかった。
【００９６】
（比較例５）
実施例１の水溶性共重合体の合成において、原料の仕込みをアクリル酸６９．０ｇ、アクリロニトリル３０．０ｇ、アクリル酸２−ヒドロキシエチル１．０ｇ、Ｎ，Ｎ´−メチレンビスアクリルアミド０．４ｇ、４ｍｏｌ／Ｌ水酸化ナトリウム水溶液１９１．５ｍＬ、イオン交換水６８８．５ｇに変更した以外は、実施例１と同様の手順で水分散型共重合体Ｋ、負極および二次電池を作製した。
【００９７】
（比較例６）
実施例１の水溶性共重合体の合成において、原料の仕込みをアクリル酸７９．０ｇ、アクリロニトリル２０．０ｇ、アクリル酸２−ヒドロキシエチル１．０ｇ、Ｎ，Ｎ´−メチレンビスアクリルアミド０．５ｇ、４ｍｏｌ／Ｌ水酸化ナトリウム水溶液２１９．３ｍＬ、イオン交換水６６０．７ｇに変更した以外は、実施例１と同様の手順で水分散型共重合体Ｌ、負極および二次電池を作製した。
【００９８】
（比較例７）
実施例２の水溶性共重合体の合成において、原料にＮ，Ｎ´−メチレンビスアクリルアミドを仕込まずに行った以外は、実施例１と同様の手順で水分散型共重合体Ｍ、負極および二次電池を作製した。
【００９９】
（比較例８）
実施例２の水溶性共重合体の合成において、原料のＮ，Ｎ´−メチレンビスアクリルアミドの仕込み量を０．８ｇに変更した以外は、実施例１と同様の手順で水分散型共重合体Ｎ、負極および二次電池を作製した。
【０１００】
（比較例９）
実施例２の水分散型共重合体の合成において、単量体の仕込みをスチレン３．０ｇ、アクリル酸２−エチルヘキシル６．５ｇ、アクリル酸２−ヒドロキシエチル０．５ｇに変更した以外は、実施例１と同様の手順で水分散型共重合体Ｏ、負極および二次電池を作製した。
【０１０１】
（比較例１０）
実施例２の水分散型共重合体の合成において、単量体の仕込みをスチレン３．０ｇ、アクリル酸ノルマルブチル６．５ｇ、アクリル酸２−ヒドロキシエチル０．５ｇに変更した以外は、実施例１と同様の手順で水分散型共重合体Ｐ、負極および二次電池を作製した。
【０１０２】
（比較例１１）
実施例１の負極合剤スラリー作製において、水分散型共重合体Ａを用いる代わりにカルボキシメチルセルロースのナトリウム塩（ＣＭＣ）と変性スチレンブタジエン共重合体（ＳＢＲ）をともに用い、シリコン−黒鉛複合活物質（シリコン含有量６０％）、人造黒鉛活物質、ＣＭＣ、ＳＢＲの固形分質量比を１４．５５：８２．４５：１．０：２．０に変更した以外は、実施例１と同様の手順で負極および二次電池を作製した。
【０１０３】
（比較例１２）
国際公開第２０１４／２０７９６７号の実地例中の製造例１および製造例２に従い、アクリル酸ナトリウムとビニルアルコールの共重合体の水溶液を合成した（アクリル酸ナトリウムとビニルアルコールの共重合組成比はモル比で６：４）。実施例１の負極合剤スラリー作製において、水分散型共重合体Ａを用いる代わりに、前述のアクリル酸ナトリウムとビニルアルコールの共重合体を用いた以外は、実施例１と同様の手順で負極および二次電池を作製した。
【０１０４】
＜バインダー組成物、負極合剤スラリー、負極、二次電池の評価＞
（ガラス転移点（Ｔｇ））
実施例１〜実施例５、実施例９〜実施例１１および比較例５〜比較例１０で合成した水分散型共重合体について、示差走査熱量計（ＤＳＣ）を用いて分析したところ、１５０℃〜２５０℃以上で１つ、１００℃以下に１つの吸熱ピークが観測された。水分散型共重合体の合成に用いた水溶性共重合体を同様に分析したところ、１５０℃〜２５０℃以上に１つの吸熱ピークが観測されるのみであった。そのため、前述の水分散型共重合体の分析において１００℃以下で観測された吸熱ピークの温度を水不溶分散粒子成分に由来するＴｇとした。
【０１０５】
（粘度）
実施例１〜実施例５、実施例９〜実施例１１および比較例３〜比較例１０で合成した水溶性共重合体の水溶液並びに水分散型共重合体の分散液の、固形分７質量％における粘度を２５℃にて測定した。
【０１０６】
（塗工適性）
実施例１〜実施例１１および比較例１〜比較例１２において、負極合剤スラリーを銅箔上に塗工乾燥する工程において、塗工乾燥中に負極合剤層に亀裂（クラック）発生の有無を見ることで、塗工適性を評価した。評価基準を以下に示す。
○：クラック発生無し
×：クラック発生有り
【０１０７】
（密着性）
実施例１〜実施例１１および比較例５〜比較例１２で作製した負極を幅２５ｍｍ、長さ１００ｍｍの短冊状に切り出した。ついで、両面テープを用いてステンレス板に活物質面を被着面として張り合わせ、密着性評価用サンプルとした。剥離試験機（株式会社島津製作所製ＳＨＩＭＡＺＵ  ＥＺ−Ｓ）にサンプルを装着し、１８０度ピール強度を測定した。
【０１０８】
（初回充電後の負極膨張率）
実施例１〜実施例１１および比較例５〜比較例１２で作製した金属リチウム対極セルを、２５℃の恒温槽内で設計容量の０．１ＣＡ（１ＣＡは１時間放電率）で０．００５Ｖまで定電流充電を行い、引き続き０．００５Ｖで０．０１ＣＡになるまで定電圧充電を行った。その後、電池を解体し、負極を取出し、マイクロメーターにて負極の厚みを測定し、予め測定しておいた初回充電前の負極の厚みと比較することで、初回充電後の負極膨張率を評価した。ここで、膨張率の値は（（充電後の負極厚み）−（充電前の負極厚み）／（充電前の負極厚み））×１００として算出した。
【０１０９】
（初回充電後の負極合剤層剥離）
前述の初回充電後負極膨張率評価において、初回充電後に取り出した負極を目視観察し、以下の基準で評価した。
○：基材銅箔に対する負極合剤層の剥離無し
△：基材銅箔に対して負極合剤層が一部剥離
×：基材銅箔に対して負極合剤層が全面剥離
【０１１０】
（サイクル特性）
実施例１〜実施例１１および比較例５〜比較例１２で作製した二次電池セルを、２５℃の恒温槽内で設計容量の０．１ＣＡで４．３Ｖまで定電流充電を行い、引き続き４．３Ｖで０．０５ＣＡになるまで定電圧充電を行った。その後０．１ＣＡで２．５Ｖまで定電流放電を行った。さらに、２５℃の恒温槽内で、充電終止電圧４．３Ｖ、放電終止電圧２．５Ｖの条件で０．２ＣＡで定電流充電、０．０５ＣＡで定電圧充電、０．２ＣＡで定電流放電を１サイクル行い、初期放電容量を測定した。この二次電池を、２５℃の温度下、充電終止電圧４．３Ｖ、放電終止電圧２．５Ｖの条件で０．５ＣＡで定電流充電、０．０５ＣＡで定電圧充電、０．５ＣＡで定電流放電する寿命試験を１００サイクル実施した。そして、１００サイクル後、定電流充電０．２ＣＡ、定電圧充電０．０５ＣＡ、放電０．２ＣＡでの放電容量を計測し、初期放電容量で除算することで、１００サイクル後の容量維持率を測定した。
【０１１１】
（評価結果）
実施例１〜実施例５、実施例９〜実施例１１および比較例１〜比較例１０で使用した重合体組成を表１に示す。また、各実施例および比較例の評価結果を表２に示す。
【０１１２】
【表１】
2020184414.tif 000003
【０１１３】
なお、表１中、「ＡＡ」はアクリル酸を示し、「ＡＮ」はアクリロニトリルを示し、「その他成分」は水溶性共重合体合成において仕込んだアクリル酸２−ヒドロキシエチルとＮ，Ｎ´−メチレンビスアクリルアミドの合計量を示し、「Ｓｔ」はスチレンを示し、「２−ＥＨＡ」はアクリル酸２−エチルヘキシルを示し、「ＨＥＡ」はアクリル酸２−ヒドロキシエチルを示し、「ＢＡ」はアクリル酸ノルマルブチルを示す。
【０１１４】
【表２】
2020184414.tif 000004
【０１１５】
まず、ポリアクリル酸ナトリウム共重合体の水溶液を負極バインダーに用いた比較例１〜比較例４では、負極合剤スラリーの塗布乾燥工程において負極合剤層にクラックが発生して、実用に供する負極が得られなかった。ポリアクリル酸は高弾性率であることが知られているが、屈曲性に乏しいため、負極バインダーとして求められるに充分な柔軟性軟性が得られなかったと考えられる。一方、実施例１〜実施例１１および比較例５〜比較例１０では、ポリアクリル酸ナトリウム共重合体水溶液を分散安定剤に用いて合成した水分散型共重合体の分散液を負極バインダーとして使用することで、前述のクラック発生の問題が解決されている。これは、該水分散型共重合体においては、ポリアクリル酸ナトリウム共重合体に比べて弾性率は低いものの破断伸びは大きい粒子成分が導入されたことで、バインダーとしての柔軟性が改善された効果だと思われる。
【０１１６】
次に、実施例１〜実施例１１に示した本発明に係るバインダー組成物は、比較例５〜比較例１０のバインダー組成物と比較して、優れたサイクル特性を示すことが分かる。これは、該水分散型共重合体の水溶性シェル成分となる水溶性共重合体のアクリル酸ナトリウムとアクリロニトリルの共重合比率（実施例１〜実施例３と比較例５および比較例６の対比）、該共重合体水溶液および分散液の粘度（実施例２と比較例７および比較例８の対比）、および該水分散型共重合体のコア成分となる疎水性共重合体粒子のＴｇ（実施例２、実施例４、実施例５と比較例９の対比）を適切に設計することで、充電後の負極膨張並びに合剤層剥離が抑制されたためだと推測される。
【０１１７】
そして、実施例１〜実施例１１に示した本発明に係るバインダー組成物は、リチウムイオン二次電池の水系負極バインダーとして一般的に用いられているＣＭＣとＳＢＲ（比較例１１）や、本発明とは異なるポリアクリル酸ナトリウム系バインダーであるアクリルナトリウム−ビニルアルコール共重合体（比較例１２）に比べてサイクル性能が更に向上することが判明した。
【０１１８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１１９】
１０  リチウムイオン二次電池
２０  正極
３０  負極
４０  セパレータ
【図１】
2020184414.tif 000005